실시 예의 금속 수화물 계 난 연제 로서 는 종래 의 기술 에 알려져 있 듯이 평균 입경 1 ~ 5 ㎛, 비 표면 적 2 ~ 10 ㎡/ g 에 스테아린 산 이나 실란 계 표면 처리 제 로 코팅 된 수 산화마그네슘 이나 수산화 알미늄 을 50 중량 부 내지 300 중량 부 를 사용 하 는 것 이 좋 으며 , 더욱 상세 하 게 는 수산화 마그네슘 을 70 중량 부 내지 250 중량 부 를 사용 하 는 것 이 좋 다 .